FR 3097543 A1 20201225 FR 1906531 A 20190618 Description Titre de l'invention : Feuille de verre coloré' [0001] L'invention se rapporte au domaine des feuilles de verre coloré. Elle concerne plus particulièrement des feuilles de verre pouvant être incorporées dans des vitrages pour le bâtiment ou l'automobile. [0002] Des revêtements, en particulier sous la forme d'empilements de couches minces, sont fréquemment déposés sur des feuilles de verre afin de conférer diverses propriétés aux vitrages qui les contiennent. Il peut en particulier s'agir de revêtements dits de contrôle solaire, dont le but est de réfléchir etiou absorber une partie du rayonnement solaire, notamment dans le proche infrarouge mais aussi dans le visible, afin de réduire l'échauffement dans les habitations ou les habitacles des véhicules et donc la consommation énergétique liée à la climatisation. Les revêtements de contrôle solaire sont souvent choisis pour l'esthétique qu'ils confèrent aux bâtiments, en particulier leurs aspects en réflexion et en transmission, aussi bien vus du côté du revêtement (côté couche) que du côté opposé (côté verre). Certains empilements présentent par exemple une réflexion neutre ou bleutée, ou encore argentée ou dorée. [0003] Selon l'application visée, les feuilles de verre peuvent être trempées thermiquement ou non. La trempe thermique, qui consiste à réchauffer le verre puis à le refroidir brutalement, permet de créer en surface du verre des contraintes superficielles en compression qui vont renforcer mécaniquement la feuille de verre. [0004] L'invention a pour but. de proposer des feuilles de verre qui ne modifient pas substan- tiellement l'aspect. en réflexion et en transmission d'éventuels revêtements de contrôle solaire. Un autre but de l'invention est de proposer des feuilles de verre donc l'aspect est peu modifié par la trempe thermique. [0005] A cet effet, l'invention a pour objet une feuille de verre dont la composition chimique est exempte de sélénium et comprend les constituants suivants, dans les limites ci-après définies exprimées en pourcentages pondéraux : 5i02 64-75% A1203 0-4% CaO 5-15% MgO 0-5% Na20 9-18% K20 0-4% Fe203 (fer total) 0,09-0,17% Co0 20-40 ppm NiO 110-230 ppm avec un rapport NiO/Co0 allant de 4,5 à 8,0, 2 le verre présentant un rédox, défini comme le rapport entre la teneur en fer ferreux, exprimée sous la forme FeO, et la teneur en fer total, exprimée sous la forme Fe203, compris entre 0,24 et 0,46, ladite composition étant telle que la feuille de verre présente, pour une épaisseur de 6 mm. des coordonnées colon i métriques en transmission a* et b* telles que (a*2+11*2)112 REVENDICATIONS[Revendication 1] Feuille dc verre dont la composition chimique est exempte de sélénium et comprend les constituants suivants, dans les limites ci-après définies exprimées en pourcentages pondéraux : Si02 64-75% A1203 0-4% CaO 5-15% MgO 0-5% Na.70 9-18% 1(70 0-4% Fe20,, (fer total) 0,09-0,17% Co0 20-40 ppm NiO 110-230 ppm avec un rapport NiO/Co0 allant de 4,5 à 8,0, le verre présentant un rédox, défini comme le rapport entre la teneur en fer ferreux, exprimée sous la forme FeO, et la teneur en fer total, exprimée sous la forme Fe20, compris entre 0,24 et 0,46, ladite composition étant telle que la feuille de verre présente, pour une épaisseur de 6 mm, des coordonnées colorimétriques en transmission a* et b* telles que (a*2+b*2)1'2